СМЕСЬ ОСНОВНЫХ СУЛЬФАТОВ СВИНЦА

3
1. Композиция веществ, включающая сульфаты свинца, которая имеет высокую внутреннюю пористость и плотность <3,5 г/см.
2. Композиция по п.1, дополнительно включающая главным образом тетраосновный сульфат свинца и трехосновный сульфат свинца.
3. Комбинация веществ по п.1, в которой поры в материале, включающем основные сульфаты свинца, пропитаны материалом, способным изменять картину роста кристаллов других веществ.
4. Комбинация веществ по п.3, в которой материал, способный изменять картину роста кристаллов других веществ, выбирают из группы, состоящей из буры или других комбинаций щелочных анионов с подходящим катионом, таких как бораты, фосфаты, кислые фосфаты, силикаты или фторбораты.
3
5. Способ получения композиции веществ, содержащей основные сульфаты свинца, которая имеет высокую внутреннюю пористость и плотность <3,5 г/см, причем названный способ включает стадии смешивания свинецсодержащего оксида свинца, воды и серной кислоты с образованием тестообразной массы, причем названную стадию смешивания выполняют очень быстро и при повышенной температуре, с последующим измельчением, так что тестообразная масса измельчается в тонкодисперсный порошок из солей свинца.
3
6. Способ по п.5, в котором отношение оксида к воде, к серной кислоте составляет 100 частей по весу оксида, к количеству от 10 до 30 частей воды, к количеству от 10 до 30 частей 50%-ной по весу серной кислоты (с плотностью 1,400 г/см), предпочтительно 100 частей по весу оксида к 10 частям по весу воды, к 15 частям по весу кислоты.
7. Способ по п.5, в котором воду нагревают до температуры >70°С (предпочтительно >90°С) и смешивают с оксидом, затем эту смесь перемешивают с кислотой, которую добавляют быстро (≤5 мин), предпочтительно тонким распылением в течение ≤2 мин.
8. Способ по п.5, в котором порошок измельчают до достижения такой степени дисперсности, что >99% частиц, полученных таким образом, будут проходить через сито с размером ячеек 325 меш.
9. Способ по п.8, включающий дальнейшую стадию сбора более мелких или более легких частиц (<325 меш) в мокром скруббере.
10. Способ по п.8, включающий дальнейшую стадию сбора более мелких или более легких частиц (<325 меш) в рукавном фильтре.
11. Способ по п.8, включающий дальнейшую стадию сбора более мелких или более легких частиц (<325 меш) в системе отсеивания.
12. Способ по п.8, включающий дальнейшую стадию отделения более тяжелой, более грубой фракции помола от тонкодисперсных частиц с помощью пневмоклассификатора и сбора любых дополнительных более тонкодисперсных частиц.
13. Способ по п.5, включающий дальнейшую стадию смешивания тонкодисперсного порошка с модифицирующей добавкой, которая будет модифицировать рост тетраосновного сульфата свинца и/или стимулировать рост других мелких кристаллов солей свинца, где пористые тонкодисперсные частицы солей свинца с низкой плотностью действуют в качестве носителя для модифицирующей добавки.
14. Способ по п.13, в котором модифицирующую добавку вводят в водном растворе, и включающий дальнейшую стадию суспендирования тонкодисперсного микропористого порошка солей свинца в водном растворе, кипячения раствора для вытеснения воздуха из пор тонкодисперсного порошка, и где нагревание продолжают до тех пор, пока вода не будет удалена и модифицирующая добавка не будет по существу, диспергирована внутри каждого микропористого зерна.
15. Способ по п.13, в котором модифицирующую добавку выбирают из группы, состоящей из буры и других комбинаций щелочного аниона с подходящим катионом, таких как бораты, фосфаты, кислые фосфаты, силикаты или фторбораты.
16. Способ получения активной массы аккумуляторных пластин, включающий стадии смешивания обычно используемой активной массы аккумуляторных пластин, включающей свинецсодержащие оксиды, воду и серную кислоту, с затравочным материалом для тетраосновного сульфата свинца и с тонкодисперсным пористым порошком и модифицирующей добавкой по любому из пп.13-15.
17. Способ по п.16, в котором затравочный материал тщательно смешивают с оксидом в начале смешивания активной массы и тонкодисперсный пористый порошок и модифицирующую добавку добавляют незадолго до завершения смешивания активной массы после окончания добавления кислоты.
18. Способ по п.16, в котором затравочный материал добавляют после смешивания свинецсодержащего оксида с водой, перед добавлением кислоты и смеси и тонкодисперсный пористый порошок, который содержит модифицирующую добавку, добавляют в конце внесения кислоты и перед конечным перемешиванием.
19. Способ получения аккумуляторной пластины, включающий стадии получения активной массы аккумуляторных пластин по п.16, нанесения пастообразной активной массы на решетки аккумуляторных пластин и отверждения пастообразной активной массы при температуре >70°С, чтобы кристаллы тетраосновного сульфата свинца росли так, чтобы они были менее многочисленными и/или более мелкими, чем если бы они росли без тонкодисперсного пористого порошка и модифицирующей добавки.
20. Свинцово-кислотная аккумуляторная батарея, которая содержит положительные и/или отрицательные пластины, изготовленные согласно способу по п.19.
21. Композиция из исходных материалов, включающая микропористое неорганическое вещество, смешанное с модифицирующей добавкой, которая в процессе формирования свинецсодержащих соединений будет модифицировать рост тетраосновного сульфата свинца и/или стимулировать рост других мелких кристаллов солей свинца, где микропористое твердое вещество действует в качестве носителя для модифицирующей добавки.